(57)【要約】【課題】  常温で短時間に部材を固定でき、その後の加熱によってより強固に部材を接着できる接着剤組成物を提供する。また、強固に接着された接合体を提供する。【解決手段】  グリシジル基を２つ以上含有し、（メタ）アクリロイル基を含まない化合物（Ａ）、グリシジル基を１つ以上有する（メタ）アクリレート（Ｂ）、グリシジル基を含まない（メタ）アクリロイル基含有化合物（Ｃ）、エポキシ樹脂硬化剤（Ｄ）、有機過酸化物（Ｅ）及び（Ｅ）成分を分解してラジカルを発生させることのできる還元剤（Ｆ）を含む接着剤組成物であり、前記（Ａ）、（Ｂ）及び（Ｃ）成分の総量に対して、前記（Ａ）成分が１〜７０質量％、前記（Ｂ）成分が０．１〜３０質量％、前記（Ｃ）成分が１〜７０質量％である接着剤組成物、並びに２つの部材を前記接着剤組成物の硬化物を介して接合されている接合体。【選択図】  なし【特許請求の範囲】
【請求項１】
グリシジル基を２つ以上含有し、（メタ）アクリロイル基を含まない化合物（Ａ）、グリシジル基を１つ以上有する（メタ）アクリレート（Ｂ）、グリシジル基を含まない（メタ）アクリロイル基含有化合物（Ｃ）、エポキシ樹脂硬化剤（Ｄ）、有機過酸化物（Ｅ）及び（Ｅ）成分を分解してラジカルを発生させることのできる還元剤（Ｆ）を含む接着剤組成物であり、
前記（Ａ）、（Ｂ）及び（Ｃ）成分の総量に対して、前記（Ａ）成分が１〜７０質量％、前記（Ｂ）成分が０．１〜３０質量％、前記（Ｃ）成分が１〜７０質量％である接着剤組成物。
【請求項２】
前記接着剤組成物が、次の第一剤と第二剤からなる二剤混合型接着剤の両剤を混合して得られたものである、請求項１記載の接着剤組成物。
第一剤：前記（Ｅ）成分を含み、前記（Ａ）、（Ｂ）、（Ｃ）及び（Ｄ）の各成分を任意に含む単体又は組成物。
第二剤：前記（Ｆ）成分を含み、前記（Ａ）、（Ｂ）、（Ｃ）及び（Ｄ）の各成分を任意に含む単体又は組成物。
ただし、前記（Ａ）、（Ｂ）、（Ｃ）及び（Ｄ）の各成分は、前記第一剤及び第二剤の少なくとも一方に含まれる。
【請求項３】
２つの部材を請求項１又は２に記載の接着剤組成物の硬化物を介して接合されている接合体。
【請求項４】
前記接着剤組成物の硬化物が、請求項２に記載の第一剤及び第二剤を混合して得られたものである請求項３に記載の接合体。
【請求項５】
前記接合体が、２つの部材を請求項２に記載の第一剤及び第二剤を混合して得られた接着剤組成物の硬化物を介して接合された後、当該硬化物を加熱して得られたものである請求項４に記載の接合体。
【発明の詳細な説明】
【技術分野】
【０００１】
本発明は、接着剤組成物及び２つの部材が当該接着剤組成によって接合された接合体に関する。
【背景技術】
【０００２】
近年、工場において部材を接合する工程を含む生産ラインでは、溶接で接合していた作業を効率化のために構造用接着剤を用いて接合することが多くなってきている。このような構造用接着剤としては、エポキシ系接着剤、第二世代アクリル系接着剤（以下、ＳＧＡ）等が知られている。
【０００３】
エポキシ系接着剤は、接着力が高いという特長を有するが、接着に必要な時間が長いという問題がある。一方、ＳＧＡは、短時間で接着できるという特長を有するが、接着力が低いという問題がある。そのため、短時間で接着でき、接着強度が高い接着剤が望まれている。
【０００４】
このような接着剤として、特許文献１では、エポキシ樹脂と潜在性硬化剤及び有機過酸化物からなるＡ剤と分子内に重合可能なエチレン性二重結合を１つ以上有する単量体を含むＢ剤からなる接着剤組成物が提案されている。この接着剤組成物は常温で重合硬化した後に加熱硬化する方法で接着を行う。また、特許文献２では、エポキシ樹脂とグリシジル基を有する（メタ）アクリレートを含む接着剤組成物が提案されている。この接着剤組成物は加熱硬化する方法で接着を行う。
【先行技術文献】
【特許文献】
【０００５】
【特許文献１】特開平５−１０５８６２号公報
【特許文献２】特開２００８−２１４６２０号公報
【発明の概要】
【発明が解決しようとする課題】
【０００６】
しかしながら、特許文献１に開示されている接着剤組成物は加熱硬化後の接着力が不十分である。また、特許文献２に開示されている接着剤組成物は常温での硬化性が不十分で接着に時間がかかるという問題があった。
【０００７】
本発明は、常温で短時間に部材を固定でき、その後の加熱によってより強固に部材を接着できる接着剤組成物を提供することを目的とする。また、本発明は、当該接着剤組成物を用いて強固に接着された接合体を提供することを目的とする。なお、常温とは接着剤分野で一般に解されているように接着を行う作業環境の室温近辺の温度のことである。
【課題を解決するための手段】
【０００８】
本発明の第１は、グリシジル基を２つ以上含有し、（メタ）アクリロイル基を含まない化合物（Ａ）、グリシジル基を１つ以上有する（メタ）アクリレート（Ｂ）、グリシジル基を含まない（メタ）アクリロイル基含有化合物（Ｃ）、エポキシ樹脂硬化剤（Ｄ）、有機過酸化物（Ｅ）及び（Ｅ）成分を分解してラジカルを発生させることのできる還元剤（Ｆ）を含む接着剤組成物であり、
前記（Ａ）、（Ｂ）及び（Ｃ）成分の総量に対して、前記（Ａ）成分が１〜７０質量％、前記（Ｂ）成分が０．１〜３０質量％、前記（Ｃ）成分が１〜７０質量％である接着剤組成物（以下、本接着剤組成物）である。
【０００９】
前記接着剤組成物は、次の第一剤と第二剤からなる二剤混合型接着剤の両剤を混合して得られたものが好ましい。
第一剤：前記（Ｅ）成分を含み、前記（Ａ）、（Ｂ）、（Ｃ）及び（Ｄ）の各成分を任意に含む単体又は組成物。
第二剤：前記（Ｆ）成分を含み、前記（Ａ）、（Ｂ）、（Ｃ）及び（Ｄ）の各成分を任意に含む単体又は組成物。
ただし、前記（Ａ）、（Ｂ）、（Ｃ）及び（Ｄ）の各成分は、前記第一剤及び第二剤の少なくとも一方に含まれる。
【００１０】
本発明の第２は、２つの部材が接着剤組成物の硬化物を介して接合されている接合体である。前記接着剤組成物の硬化物は、前記第一剤及び第二剤を混合して得られたものであることが好ましい。さらに前記接合体は、２つの部材を前記第一剤及び第二剤を混合して得られた接着剤組成物の硬化物を介して接合された後、当該硬化物を加熱して得られたものであることが好ましい。
【発明の効果】
【００１１】
本発明の接着剤組成物は、常温で短時間に部材を固定でき、その後の加熱によってより強固に部材を接着できる。また、当該接着剤組成物を用いると、強固に接着された接合体を得ることができる。
【図面の簡単な説明】
【００１２】
【図１】実施例で部材固定時間を測定する際に２つの試験片を貼り合せて作成する接合体の模式図
【発明を実施するための形態】
【００１３】
本発明において、「（メタ）アクリル」は「アクリル」及び／又は「メタクリル」を示し、「（メタ）アクリレート」は「アクリレート」及び／又は「メタクリレート」を示す。また、「（メタ）アクリロイル基」は「アクリロイル基」及び／又は「メタクリロイル基」を示し、ＣＨ２＝Ｃ（Ｒ）−Ｃ（＝Ｏ）−（Ｒは水素原子又はメチル基）で表される官能基である。
【００１４】
［（Ａ）成分］
（Ａ）成分は、グリシジル基を２つ以上含有し、（メタ）アクリロイル基を含まない化合物で、本接着剤組成物の加熱により硬化し得る成分である。（Ａ）成分は、ビスフェノールＡ型、ビスフェノールＦ型、及びビスフェノールＳ型等のビスフェノール型エポキシ樹脂；グリシジルエステル型エポキシ樹脂；ノボラック型エポキシ樹脂；環状脂肪族エポキシ樹脂；並びにポリアルキレングリコール型エポキシ樹脂等が挙げられる。接着性の点から、ビスフェノール型エポキシ樹脂が好ましく、ビスフェノールＡ型エポキシ樹脂がより好ましい。（Ａ）成分としては、１種類の化合物を単独で用いてもよいし、二種類以上の化合物を併用してもよい。（Ａ）成分は配合が容易になるので液状であることが望ましい。
【００１５】
（Ａ）成分の配合量は、（Ａ）〜（Ｃ）成分の総量に対して１〜７０質量％であり、３０〜５５質量％が好ましい。（Ａ）成分の配合量は多いほど本接着剤組成物の熱硬化性が良好となり、少ないほど本接着剤組成物の粘度が低下するので取扱い易くなる。
【００１６】
［（Ｂ）成分］
（Ｂ）成分は、グリシジル基を１つ以上有する（メタ）アクリレートで、本接着剤組成物を硬化させたときに（Ａ）成分と（Ｃ）成分の間で化学的に結合し、強固なネットワーク構造を形成することにより、本接着剤組成物の硬化物の靭性を高めるための成分である。（Ｂ）成分としては、グリシジル（メタ）アクリレートや４−ヒドロキシブチル（メタ）アクリレートグリシジルエーテル、エポキシ樹脂アクリル酸付加物などの（メタ）アクリレートが挙げられる。これらの内、本接着剤組成物の硬化性の点からアクリレートが好ましく、さらに接着性の点から４−ヒドロキシブチルアクリレートグリシジルエーテルが好ましい。（Ｂ）成分としては、１種類の化合物を単独で用いてもよいし、二種類以上の化合物を併用してもよい。
【００１７】
（Ｂ）成分の配合量は、（Ａ）〜（Ｃ）成分の総量に対して０．１〜３０質量％であり、１〜２０質量％が好ましい。（Ｂ）成分の配合量をこのような範囲内にすることで、硬化性が良好な接着剤組成物が得られる。
【００１８】
［（Ｃ）成分］
（Ｃ）成分はグリシジル基を含まない（メタ）アクリロイル基含有化合物で、（Ｅ）成分と（Ｆ）成分の混合により発生するラジカルによって硬化する成分である。
【００１９】
（Ｃ）成分としては、（メタ）アクリル酸；メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、ヘプチル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、デシル（メタ）アクリレート、ラウリル（メタ）アクリレート、トリデシル（メタ）アクリレート、ステアリル（メタ）アクリレート、シクロヘキシル（メタ）アクリレート、ベンジル（メタ）アクリレート、フェニル（メタ）アクリレート、フェノキシエチル（メタ）アクリレート、ジシクロペンテニル（メタ）アクリレート、ジシクロペンテニルオキシエチル（メタ）アクリレート、イソボルニル（メタ）アクリレート、ジシクロペンタニル（メタ）アクリレート、アダマンチル（メタ）アクリレート等のアルキル（メタ）アクリレート；メトキシエチル（メタ）アクリレート、エトキシエチル（メタ）アクリレート、ブトキシエチル（メタ）アクリレート等のアルコキシアルキル（メタ）アクリレート；２−ヒドロキシエチル（メタ）アクリレート、２−ヒドロキシプロピル（メタ）アクリレート、４−ヒドロキシブチル（メタ）アクリレート等の水酸基含有（メタ）アクリレート；２−エチルヘキシルジエチレングリコール（メタ）アクリレート等のアルキレングリコール変性（メタ）アクリレート；フェノキシポリエチレングリコール（メタ）アクリレート、ノニルフェノキシポリエチレングリコール（メタ）アクリレート等のアルコキシポリアルキレングリコール変性（メタ）アクリレート；エチレングリコールジ（メタ）アクリレート、ポリエチレングリコールジ（メタ）アクリレート、１，３−プロピレングリコールジ（メタ）アクリレート、ポリプロピレングリコールジ（メタ）アクリレート、１，３−ブチレングリコールジ（メタ）アクリレート、１，４−ブチレングリコールジ（メタ）アクリレート、ポリブチレングリコールジ（メタ）アクリレート、ネオペンチルグリコールジ（メタ）アクリレート、１，６−ヘキサンジオールジ（メタ）アクリレート、ポリカーボネートジオールジ（メタ）アクリレート、ε−カプロラクトン変性トリス（（メタ）アクロキシエチル）イソシアヌレート、ビスフェノールＡエチレンオキサイド付加物ジ（メタ）アクリレート、ポリエステルジオールジ（メタ）アクリレート等の多官能性（メタ）アクリレート；アクリロイルモルホリン、テトラヒドロフルフリル（メタ）アクリレート等のヘテロ環構造を有する（メタ）アクリル酸誘導体；３−（メタ）アクリロキシプロピルトリメトキシシラン等の（メタ）アクリロイル基を有するアルコキシシラン；２−（メタ）アクリロイルオキシエチルアシッドホスフェート、２−ヒドロキシエチル（メタ）アクリレートの６−ヘキサノリド付加重合物と無水リン酸との反応生成物等のリン酸エステル系重合性単量体；（メタ）アクリルアミド、Ｎ−メチロール（メタ）アクリルアミド、Ｎ，Ｎ−ジメチル（メタ）アク���ルアミド等の（メタ）アクリルアミド系重合性単量体等が挙げられる。
【００２０】
（Ｃ）成分としては、接着性の点から、（メタ）アクリル酸；メチル（メタ）アクリレート、ｎ−ブチル（メタ）アクリレート、２−エチルヘキシル（メタ）アクリレート、ベンジル（メタ）アクリレート、フェノキシエチル（メタ）アクリレート、ジシクロペンテニル（メタ）アクリレート、ジシクロペンテニルオキシエチル（メタ）アクリレート、イソボルニル（メタ）アクリレート、ジシクロペンタニル（メタ）アクリレート等のアルキル（メタ）アクリレート；２−ヒドロキシエチル（メタ）アクリレート、２−ヒドロキシプロピル（メタ）アクリレート、４−ヒドロキシブチル（メタ）アクリレート等の水酸基含有（メタ）アクリレートが好ましい。
【００２１】
（Ｃ）成分としては、硬化時間の点から、２−ヒドロキシエチルアクリレート、２−ヒドロキシプロピルアクリレート、４−ヒドロキシブチルアクリレート等の水酸基含有アクリレート；２−（メタ）アクリロイルオシエチルアシッドホスフェート、２−ヒドロキシエチル（メタ）アクリレートの６−ヘキサノリド付加重合物と無水リン酸との反応生成物等のリン酸エステル系重合性単量体が好ましい。
【００２２】
（Ｃ）成分としては、１種類の化合物を単独で用いてもよいし、二種類以上の化合物を併用してもよい。
【００２３】
（Ｃ）成分の配合量は、（Ａ）〜（Ｃ）成分の総量に対して１〜７０質量％であり、３０〜５５質量％が好ましい。（Ｃ）成分の配合量は、多いほど常温での硬化速度が速くなり、少ないほど接着性能が良好となる傾向がある。
【００２４】
［（Ｄ）成分］
（Ｄ）成分は、エポキシ樹脂硬化剤であり、（Ａ）成分を硬化させるための硬化剤である。ここでは、共硬化剤及び硬化促進剤も（Ｄ）成分に含める。
【００２５】
（Ｄ）成分としては、ジシアンジアミド、オルト−トリルビグアニド、フェニルビグアニド、パラ−クロロフェニルビグアニド、エチレンビスビグアニド塩酸塩、ウラリルビグアニド塩酸塩、フェニルビグアニドオキサレート等のジシアンジアミド系化合物；無水コハク酸、無水フタル酸、テトラヒドロ無水フタル酸、メチルテトラヒドロ無水フタル酸、ヘキサヒドロ無水フタル酸、メチルヘキサヒドロ無水フタル酸、無水メチルナジック酸、無水ドデセニルコハク酸、無水ピロメリット酸等の酸無水物；三フッ化ホウ素−アミン錯体；ベンジルメチルアミン、トリエタノールアミン、ジメチルアミノメチルフェノール、トリス（ジメチルアミノメチル）フェノール、トリエチルテトラミン、３，９−ビス（３−アミノプロピル）−２，４，８，１０−テトラオキサスピロ（５，５）ウンデカン等の三級アミン類；１，２，３−ベンゾトリアゾール、５−メチルトリアゾール、２−フェニルイミダゾール、２−エチル−４−メチルイミダゾール、２−メチルイミダゾール、２−エチルイミダゾール、２，４−ジメチルイミダゾール、２−ウンデシルイミダゾール、２−ヘプタデシルイミダゾール、１−ビニル−２−メチルイミダゾール、２−フェニル−４，５−ジヒドロキシメチルイミダゾール、２−フェニル−４−メチルイミダゾール、２−イソプロピルイミダゾール、１−シアノメチル−２−メチルイミダゾール等のイミダゾール類；３−（３，４−ジクロロフェニル）−１，１−ジメチルウレア、３−フェニル−１，１−ジメチルウレア、トルエンビス（ジメチルウレア）、４，４’−メチレンビス（フェニルジメチルウレア）等のウレア化合物等が挙げられる。
【００２６】
本接着剤組成物の貯蔵安定性の点で潜在性硬化剤が好ましく、さらに硬化性の点からジシアンジアミド、オルト−トリルビグアニド、フェニルビグアニド、パラ−クロロフェニルビグアニド、エチレンビスビグアニド塩酸塩、ウラリルビグアニド塩酸塩、フェニルビグアニドオキサレート等のジシアンジアミド系と３−（３，４−ジクロロフェニル）−１，１−ジメチルウレア、３−フェニル−１，１−ジメチルウレア、トルエンビス（ジメチルウレア）、４，４’−メチレンビス（フェニルジメチルウレア）等のウレア化合物がより好ましい。
【００２７】
硬化促進剤は表面が樹脂被覆されているマイクロカプセル型を用いることができる。
【００２８】
（Ｄ）成分としては、１種類の化合物を単独で用いてもよいし、硬化剤と共硬化剤又は硬化促進剤との組み合わせなど二種類以上の化合物を併用してもよい。
【００２９】
（Ｄ）成分の配合量は、（Ａ）〜（Ｃ）成分の総量１００質量部に対して０．１〜２０質量部が好ましく、１〜１０質量部がより好ましい。（Ｄ）成分の配合量は、多いほど本接着剤組成物の加熱硬化の速度が速くなり、少ないほど貯蔵安定性が高くなる傾向がある。
【００３０】
［（Ｅ）成分］
（Ｅ）成分は有機過酸化物で、（Ｆ）成分と反応してラジカルを発生させ、（Ｃ）成分を硬化させる。（Ｅ）成分としては、ハイドロパーオキサイド、ジアシルパーオキサイド、パーオキシエステル、ジアルキルパーオキサイド、ケトンパーオキサイド、パーオキシケタール、アルキルパーエステル、パーカーボネート等が挙げられる。本接着剤組成物の常温での硬化速度の点から、クメンハイドロパーオキサイドが好ましい。（Ｅ）成分としては、１種類の化合物を単独で用いてもよいし、二種類以上の化合物を併用してもよい。
【００３１】
（Ｅ）成分の配合量は、（Ａ）〜（Ｃ）成分の総量１００質量部に対して０．１〜１０質量部であることが好ましく、１〜５質量部がより好ましい。（Ｅ）成分の配合量は、多いほど本接着剤組成物の硬化性が良好となり、少ないほど貯蔵安定性が良好となる。
【００３２】
［（Ｆ）成分］
（Ｆ）成分は（Ｅ）成分を分解してラジカルを発生させることができる還元剤であり、硬化促進剤とも呼ばれるものである。好ましい（Ｆ）成分としては、遷移金属塩、チオ尿素化合物、３級アミン化合物が挙げられる。
【００３３】
遷移金属塩の具体例としては、バナジルアセチルアセトネート、バナジウムアセチルアセトネート、ナフテン酸銅、ナフテン酸コバルト等が挙げられる。
チオ尿素化合物の具体例としては、チオ尿素、エチレンチオ尿素、Ｎ，Ｎ’−ジメチルチオ尿素、Ｎ，Ｎ’−ジエチルチオ尿素、Ｎ，Ｎ’−ジプロピルチオ尿素、Ｎ，Ｎ’−ジ−ｎ−ブチルチオ尿素、Ｎ，Ｎ’−ジラウリルチオ尿素、Ｎ，Ｎ’−ジフェニルチオ尿素、トリメチルチオ尿素、１−アセチル−２−チオ尿素、１−ベンゾイル−２−チオ尿素等が挙げられる。
【００３４】
３級アミン化合物としては、Ｎ，Ｎ−ジメチルアニリン、Ｎ，Ｎ−ジエチルアニリン、Ｎ，Ｎ−ビス（ヒドロキシエチル）アニリン、ジエタノールアニリン等のＮ，Ｎ−置換アニリン；ｐ−トルイジン、ｍ−トルイジン、Ｎ，Ｎ−ジメチル−ｐ−トルイジン、Ｎ，Ｎ−ビス（２−ヒドロキシエチル）−ｐ−トルイジン、Ｎ，Ｎ−ビス（２−ヒドロキシプロピル）−ｐ−トルイジン、Ｎ−エチル−ｍ−トルイジン等のＮ，Ｎ−置換−ｐ−トルイジン；４−（Ｎ，Ｎ−ジメチルアミノ）ベンズアルデヒド、４−［Ｎ，Ｎ−ビス（２−ヒドロキシエチル）アミノ］ベンズアルデヒド、４−（Ｎ−メチル−Ｎ−ヒドロキシエチルアミノ）ベンズアルデヒド等の４−（Ｎ，Ｎ−置換アミノ）ベンズアルデヒド；トリエタノールアミン、ジエチレントリアミン等の脂肪族アミン；ピリジン、フェニルモルホリン、ピペリジン等の環状アミン等が挙げられる。
【００３５】
（Ｆ）成分としては、反応性の点から遷移金属塩がより好ましく、バナジルアセチルアセトネートが特に好ましい。
【００３６】
（Ｆ）成分としては、１種類の化合物を単独で用いてもよいし、二種類以上の化合物を併用してもよい。
【００３７】
（Ｆ）成分の配合量は、（Ａ）〜（Ｃ）成分の総量１００質量部に対して０．１〜１０質量部が好ましく、１〜５質量部がより好ましい。（Ｆ）成分の含有量は、多いほど本接着剤組成物の硬化性が良好となり、少ないほど貯蔵安定性が良好となる。
【００３８】
［その他の成分］
本接着剤組成物は、本発明の効果を損なわない範囲で、上記（Ａ）〜（Ｆ）以外の成分（以下、その他の成分）を含んでもよい。その他の成分の具体例としては、（Ｂ）成分、（Ｃ）成分以外のラジカル重合性化合物；酸化防止剤、可塑剤、紫外線吸収剤、シランカップリング剤、消泡剤、重合禁止剤、無機微粒子等の各種添加剤が挙げられる。
【００３９】
また、本接着剤組成物の粘度とその硬化物の耐衝撃性を調整する目的で、その他の成分としてエラストマーを加えても良い。エラストマーとは、常温でゴム弾性を有する高分子量体であり、例えば、ポリウレタン樹脂、シリコーン樹脂、アクリロニトリル−ブタジエン−スチレン共重合体、アクリロニトリル−スチレン共重合体、（メタ）アクリル酸エステル−ブタジエン共重合体、（メタ）アクリル酸エステル−ブタジエン−スチレン共重合体、（メタ）アクリル酸エステル−ブタジエン−アクリロニトリル−スチレン共重合体、スチレン−ブタジエンゴム、ポリブタジエンゴム、クロロプレンゴム、アクリロニトリルブタジエンゴムが挙げられる。エラストマーの構造は、特に限定はされないが、直鎖状、分岐鎖状、グラフト状、コア／シェル状が挙げられる。エラストマーとしては、１種類の化合物を単独で用いてもよいし、二種類以上の化合物を併用してもよい。
【００４０】
さらに、本接着剤組成物の硬化物の強度をより高めるために、（Ｅ）成分以外の過酸化物、アゾ化合物等の熱重合開始剤；１−ヒドロキシシクロヘキシルフェニルケトン等の光重合開始剤等の重合開始剤を加えてもよい。
その他の成分の含有量は、（Ａ）〜（Ｃ）成分の総量１００質量部に対して、２０質量部以下が好ましく、１０質量部以下がより好ましい。
【００４１】
本接着剤組成物は、例えば、（Ｅ）成分と（Ｆ）成分とが別になるように各成分を二剤に振り分けて配合した二剤混合型接着剤の両剤を混合して得られる。ここでは、（Ｅ）成分が含まれる方を第一剤、（Ｆ）成分が含まれる方を第二剤と言うことにする。
【００４２】
つまり、第一剤は、（Ｅ）成分を含み、（Ａ）、（Ｂ）、（Ｃ）及び（Ｄ）の各成分を任意に含む単体又は組成物であり、第二剤は、（Ｆ）成分を含み、（Ａ）、（Ｂ）、（Ｃ）及び（Ｄ）の各成分を任意に含む単体又は組成物である。ただし、（Ａ）、（Ｂ）、（Ｃ）及び（Ｄ）の各成分は、第一剤及び第二剤の少なくとも一方に含まれる。
【００４３】
第一剤と第二剤の各成分の振り分け方の具体例としては、（Ａ）〜（Ｅ）成分を含む第一剤と、（Ａ）〜（Ｃ）成分及び（Ｆ）成分を含む第二剤に分ける方法、（Ａ）〜（Ｅ）成分を含む第一剤と、（Ｆ）成分を含む第二剤に分ける方法、（Ｄ）及び（Ｅ）成分を含む第一剤と、（Ａ）〜（Ｃ）成分及び（Ｆ）成分を含む第二剤に分ける方法、（Ａ）、（Ｂ）、（Ｄ）及び（Ｅ）成分を含む第一剤と、（Ｃ）及び（Ｆ）成分を含む第二剤に分ける方法が挙げられる。
【００４４】
本接着剤組成物が、（Ａ）、（Ｂ）、（Ｄ）及び（Ｅ）成分を含む第一剤と、（Ｃ）及び（Ｆ）成分を含む第二剤とからなる場合、第一剤の製造方法としては、（Ａ）と（Ｂ）成分を加熱及び混合して液を均一にした後に、常温まで冷却し、さらに（Ｄ）と（Ｅ）成分を加えて混合する方法が例示できる。また、第二剤の製造方法としては、（Ｃ）成分を加熱及び混合して液を均一にした後に、常温まで冷却し、さらに（Ｆ）成分を加えて混合する方法が例示できる。
【００４５】
本発明の接合体は、２つの部材を請求項１又は２に記載の接着剤組成物の硬化物を介して接合されている接合体である。当該硬化物は、例えば、上記の第一剤と第二剤を混合して重合反応を起こすことで得られる。本発明の接合体は、（１）第一剤と第二剤を混合したものを一方の部材に塗布して、他方の部材と貼り合せる方法、（２）一方の部材に第一剤を、他方の部材に第二剤をそれぞれ塗布し、両部材の塗布面同士を貼り合わせる方法や、（３）第一剤を両方の部材に塗布し、それらの塗布面に第二剤を滴下して両部材の塗布面同士を貼り合せる方法又はこの方法で第一剤と第二剤を逆にする方法等で製造することができる。（１）の方法では、例えば、先端で二剤を混合できるような構造を有する二剤型接着剤塗布機を用いることができる。
【００４６】
本接着剤組成物を用いて常温で部材を貼り合せると、（Ｅ）成分と（Ｆ）成分が反応してラジカルが発生し、ラジカル重合性を有する（Ｂ）成分及び（Ｃ）成分が重合して本接着剤組成物が硬化する。本接着剤組成物ではこの重合硬化が短時間に起こるので、部材同士を短時間で接着することができる。（Ｄ）成分が潜在性硬化剤の場合、このようにして得られた本発明の接合体の本接着剤組成物の硬化物をさらに加熱すると、潜在性硬化剤が活性化するので、グリシジル基を有する（Ａ）成分及び（Ｂ）成分の付加重合が起こり、部材同士をより強固に接着できる。
【実施例】
【００４７】
以下、本発明を実施例により説明する。以下において、「部」は「質量部」を意味する。実施例及び、比較例における常温での部材固定時間と加熱後せん断接着強さの評価は、以下の方法で実施した。
【００４８】
・部材固定時間
試験片としてＳＵＳ３０４製の板（１．６×２５×１００ｍｍ、５０ｇ）を２枚用意し、試験片の両方に第二剤０．５ｇを試験片短辺端部から２５ｍｍ以内の領域に塗布し、そこに第一剤０．５ｇを滴下する。その後、被着面積が２５ｍｍ×２５ｍｍとなるように２つの試験片を図１のように貼り合せる。貼り合せ部をクリップで５秒間圧着し、その後クリップを外して接合体を作成した。接合体の一方の試験片を持って接合体の長軸方向が鉛直になるように持ち上げる。そのとき、下側になった他方の試験片が自重でズレ落ちれば、圧着時間を５秒延ばす以外は上記と同様にして接合体を作製して再度試験を実施する。以降、下側の試験片がズレ落ちなくなるまでこの試験を繰り返し、下側の試験片がズレ落ちなくなったときの圧着時間を部材固定時間として、以下の基準で評価した。
○：部材固定時間が６０秒未満で良好
×：部材固定時間が６０秒以上で不良
【００４９】
・加熱後せん断接着強さ
部材固定時間の評価において最後に作成した接合体、すなわち下側の試験片がズレ落ちなくなったときの接合体を１４０℃の加熱炉中で３０分間養生する。その後、加熱炉から取り出し、２３℃環境下で１日静置して２３℃まで冷却する。冷却された接合体の引張せん断接着力（単位：Ｎ）を引張試験機を用いて測定する。得られた引張せん断接着力を被着面積で除して、加熱後せん断接着強さ（単位：ＭＰａ）を算出し、以下の基準で評価した。
○：５ＭＰａ以上で良好
×：５ＭＰａ未満で不良
【００５０】
［実施例１］
冷却器を備えた反応容器に、（Ａ）成分として、ビスフェノールＡ型エポキシ樹脂（三菱化学（株）製、商品名：ＪＥＲ８２８）７０部、グリシジル基を有する（メタ）アクリル酸エステル重合体（三菱レイヨン（株）製、商品名：メタブレンＰ１９００）を１５部、（Ｂ）成分として、４−ヒドロキシブチルアクリレートグリシジルエーテル（日本化成（株）製、商品名：４−ＨＢＡＧＥ）１５部、重合禁止剤として、ＢＨＴを０．２部加え、反応容器内の液を６０℃まで昇温し、攪拌した。液が均一になったことを確認した後、常温まで冷却し、（Ｄ）成分として、ジシアンジアミド（三菱化学（株）製、商品名：Ｄｉｃｙ１５）５部とトルエンビス（ジメチルウレア）（ピイティアイ・ジャパン（株）製、商品名オミキュア２４）５部を加え、さらに（Ｅ）成分として、クメンハイドロパーオキサイド（化薬アクゾ（株）製、商品名：カヤクメンＨ）を５部加えた。（Ｄ）、（Ｅ）成分を常温にてホモディスパーで撹拌し、第一剤を得た。
冷却器を備えた反応容器にアクリロニトリルブタジエンゴム（日本ゼオン（株）製、商品名：Ｎｉｐｏｌ１０４１）１０部、（Ｃ）成分として２−ヒドロキシプロピルアクリレート（大阪有機化学工業（株）製、２−ＨＰＡ）６５部、２−エチルヘキシルアクリレート（三菱化学（株）製、２−ＥＨＡ）３０部、重合禁止剤として、ＢＨＴ０．２部を加え、反応容器内の液を６０℃まで昇温し、攪拌した。液が均一になったことを確認した後、常温まで冷却し、（Ｃ）成分として、リン酸エステル含有モノマー（日本化薬（株）製、商品名：ＫＡＹＡＭＥＲＰＭ−２１）を５部、（Ｆ）成分として、バナジルアセチルアセトネート（新興化学工業（株）製）を１．５部加え、攪拌溶解し、第二剤を得た。
得られた第一剤と第二剤を用いて、部材固定時間と加熱後せん断接着強さを測定した。表１に第一剤、第二剤及び接着剤組成物の組成、並びに評価結果を示した。
【００５１】
［実施例２〜１３及び比較例１〜２］
第一剤、第二剤及び接着剤組成物の組成を表１〜３に示す組成とした以外は実施例１と同様にして、第一剤、第二剤及び接着剤組成物、並びに接合体を製造し、評価結果を表１〜３に示した。
【００５２】
【表１】
2015174885.tif 000002
【００５３】
【表２】
2015174885.tif 000003
【００５４】
【表３】
2015174885.tif 000004
【００５５】
表１〜３中の語句は、以下の化合物を示す。
ＪＥＲ８２８：ビスフェノールＡ型エポキシ樹脂（三菱化学（株）製、商品名：ＪＥＲ８２８）
Ｐ１９００：グリシジル基を有する（メタ）アクリル酸エステル重合体（三菱レイヨン（株）製、商品名：メタブレンＰ１９００）
ＨＢＡＧＥ：４−ヒドロキシブチルアクリレートグリシジルエーテル
ＧＭＡ：グリシジルメタクリレート
ＵＶＡＣ１５６１：エポキシ樹脂アクリル酸付加物（ダイセルオルネクス（株）製）
２−ＨＰＡ：２−ヒドロキシプロピルアクリレート
２−ＥＨＡ：２−エチルヘキシルアクリレート
リン酸エステル含有モノマー：２−ヒドロキシエチルメタクリレートの６−ヘキサノリド付加重合物と無水リン酸との反応生成物（日本化薬（株）製、商品名：ＫＡＹＡＭＥＲＰＭ−２１）
Ｄｉｃｙ１５：ジシアンジアミド（三菱化学（株）製）
オミキュア２４：トルエンビス（ジメチルウレア）（ピイティアイ・ジャパン（株）製）
アミキュアＭＹ−２４：エポキシ樹脂−アミン化合物付加物（味の素（株）製）
ＢＰＯ：ベンゾイルパーオキサイド（化薬アクゾ（株）製、商品名：ＢＰＯ−５０）
ＤＭＰＴ：Ｎ，Ｎ−ジメチル−ｐ−トルイジン（（株）三星化学研究所製）
ＮＢＲ：アクリロニトリルブタジエンゴム（日本ゼオン（株）製、商品名：Ｎｉｐｏｌ１０４１）
ＢＨＴ：２，６−ジ−ｔｅｒｔ−ブチル−ｐ−クレゾール（本州化学（株）製、商品名：Ｈ−ＢＨＴ）
【符号の説明】
【００５６】
１：試験片
２：貼り合せ部
１０：接合体
【図１】
2015174885.tif 000005